(57)【要約】【課題】  優れた機能と品質を有する発泡サンドイッチパネルが、安定的に且つ工業的に有利に製造され得る手法を提供する。【解決手段】  平面度が０．５ｍｍ以下の加圧面４０，４２を有し、且つ単位幅当たりの断面二次モーメントが１０００〜５００００ｍｍ4 ／ｍｍの範囲内の値である加圧パネル２２の複数を準備する一方、発泡体製の心材１６が、２枚の面板１２，１４間に接着剤２０を介在せしめて配置された組付体１８を形成する。そして、該加圧パネル２２を、該加圧面４０，４２において、該組付体１８の上下面の全面に重ね合せて、積層構造体２３を形成した後、該積層構造体２３を上下両側から加圧せしめて、該組付体１８を該加圧パネル２２にて圧締しつつ、該組付体１８の前記接着剤２０を硬化せしめるようにした。【選択図】          図  ４
2006213037.tif 000002
【特許請求の範囲】
【請求項１】
互いに対向位置せしめられた２枚の面板間に、発泡体からなる心材が配置されると共に、それら２枚の面板と心材との間に接着剤が介在せしめられてなる組付体を形成した後、かかる組付体の接着剤を硬化せしめることにより、該２枚の面板と該心材とが一体的に接着せしめられてなる発泡サンドイッチパネルを製造する方法にして、
前記組付体における前記２枚の面板と実質的に同じか若しくはそれら各面板よりも大なる大きさと所定の厚さとを有する平板形態を呈し、且つ厚さ方向の少なくとも一方の面が、平面度が０．５ｍｍ以下の平滑な加圧面とされると共に、単位幅当たりの断面二次モーメントが１０００〜５００００ｍｍ4 ／ｍｍの範囲内の値とされた加圧パネルの複数を準備する工程と、
該複数の加圧パネルのそれぞれを、前記平滑な加圧面同士において互いに上下に対向し、且つ、それら互いに対向する該加圧面同士の間に、前記組付体が、前記２枚の面板のそれぞれにおける前記心材側とは反対側の面の全面において、該加圧面に重ね合わされて位置せしめられるように、配置することにより、上下に対向位置する該加圧パネル同士の間に該組付体が挟まれた状態で、それら加圧パネルと組付体とが上下方向に積層されてなる積層構造体を形成する工程と、
該積層構造体の上面を下方に押圧すると同時に、該積層構造体の下面を上方に押圧して、該積層構造体に対して、上下両側から加圧力を作用せしめることにより、かかる加圧力に基づいて、前記組付体における前記２枚の面板と前記心材とを、該組付体を挟んで上下両側に位置する前記加圧パネルにて圧締しつつ、前記接着剤の硬化を行う工程と、
を含むことを特徴とする発泡サンドイッチパネルの製造方法。
【請求項２】
前記組付体の複数と前記加圧パネルの複数とが、それぞれ一つずつ互い違いに位置せしめられ、且つ最上層と最下層とが該加圧パネルにてそれぞれ構成されるように、それら複数の組付体と複数の加圧パネルとを上下方向に積層して、前記積層構造体を形成するようにした請求項１に記載の発泡サンドイッチパネルの製造方法。
【請求項３】
前記積層構造体に対して前記加圧力を作用せしめるのに先立って、複数の型鋼を該積層構造体の上面に接触配置すると共に、別の複数の型鋼を該積層構造体の下面に接触配置する一方、それら積層構造体の上面に接触配置された複数の型鋼と積層構造体の下面に接触配置された複数の型鋼のそれぞれにおける長さ方向の両側端部を、該積層構造体の上面や下面から側方にそれぞれ突出せしめ、更に、該積層構造体の上面に接触配置された複数の型鋼と、該積層構造体の下面に接触配置された複数の型鋼のうち、該積層構造体を挟んで上下方向に互いに対応位置せしめられた型鋼の端部同士の間に、該型鋼の端部に係合する係合部を備えた二つの雄ねじ部材が、ターンバックル本体の一端部と他端部とに各々螺合せしめられてなるターンバックル装置を、該上下方向に対応位置せしめられた型鋼の端部のそれぞれに対して、該二つの雄ねじ部材の各係合部を係合させた状態で配置し、その後、該ターンバックル装置に対する締付け操作を行って、該上下方向に対応位置せしめられた型鋼の端部のそれぞれに対して、それらが互いに接近せしめられる方向への引張力を作用せしめることにより、該積層構造体の上面を、該上面に接触配置された複数の型鋼にて下方に押圧すると同時に、該積層構造体の下面を、該下面に接触配置された複数の型鋼にて上方に押圧して、該積層構造体に対して、上下両側から前記加圧力を作用せしめるようにした請求項１又は請求項２に記載の発泡サンドイッチパネルの製造方法。
【請求項４】
前記加圧パネルが、２枚の面板間にハニカムコアが挟まれて一体的に接合されてなるハニカムパネルにて構成されている請求項１乃至請求項３のうちの何れか１項に記載の発泡サンドイッチパネルの製造方法。
【請求項５】
前記ハニカムパネルにおける前記２枚の面板と前記ハニカムコアとが、所定の接着剤にて接着せしめられることにより、一体的に接合されている請求項４に記載の発泡サンドイッチパネルの製造方法。
【請求項６】
前記ハニカムパネルにおける前記２枚の面板間の周縁部に枠材が配置され、且つ該枠材が、前記ハニカムコアと共に、該２枚の面板に対して一体的に接合されて、前記加圧パネルが構成されている請求項４に記載の発泡サンドイッチパネルの製造方法。
【請求項７】
前記ハニカムパネルにおける前記２枚の面板と前記ハニカムコアと前記枠材とが、所定の接着剤にて接着せしめられることにより、一体的に接合されている請求項６に記載の発泡サンドイッチパネルの製造方法。
【請求項８】
前記ハニカムパネルにおける前記２枚の面板間の周縁部に配置された前記枠材に対して、該ハニカムパネルを支持するための支持部が、該ハニカムパネルの側面から側方に突出するように設けられている請求項６又は請求項７に記載の発泡サンドイッチパネルの製造方法。
【請求項９】
前記ハニカムパネルが、アルミニウム材料又はアルミニウム合金材料を用いて形成されている請求項４乃至請求項８のうちの何れか１項に記載の発泡サンドイッチパネルの製造方法。
【発明の詳細な説明】
【技術分野】
【０００１】
本発明は、発泡サンドイッチパネルの製造方法に係り、特に、２枚の面板間に発泡体からなる心材が一体的に接着せしめられて構成された発泡サンドイッチパネルの有利な製造方法に関するものである。
【背景技術】
【０００２】
従来から、２枚の面板間に心材（コア）を挟み、それら２枚の面板と心材とを一体的に接合せしめてなるサンドイッチパネルが、構造材用や意匠材用等、幅広い用途で使用されている。そして、そのようなサンドイッチパネルのうち、心材が発泡体にて構成された、所謂発泡サンドイッチパネルは、軽量且つ優れた断熱性及び防音性等を有するものであるところから、例えば、保冷車や冷凍車等の温度管理車に搭載される保冷庫や冷凍庫等の構造パネルや、住宅等の内装及び外装用壁材等として、好適に用いられてきている（例えば、特許文献１参照）。
【０００３】
ところで、かくの如き発泡サンドイッチパネルを製造する際には、一般に、先ず、２枚の面板と発泡体からなる心材とがそれぞれ別個に作製され、次いで、２枚の面板のそれぞれの一方の面に接着剤が塗布されるか、又は心材の両面に接着剤が塗布された後、それら２枚の面板が、心材の両面にそれぞれ重ね合わされることにより、互いに対向位置せしめられた２枚の面板間に、発泡体からなる心材が配置されると共に、それら２枚の面板と心材との間に接着剤が介在せしめられてなる組付体が形成される。そして、その後、かかる組付体の接着剤が硬化せしめられることにより、２枚の面板と心材とが一体的に接着せしめられて、目的とする発泡サンドイッチパネルが製造されることとなるのである。
【０００４】
また、このような発泡サンドイッチパネルの製造工程における組付体の接着剤の硬化時には、通常、２枚の面板と心材との接着強度を高めること等を目的として、それら２枚の面板と心材とを圧締する操作が行われる。そして、この圧締操作の実施に際しては、先ず、上面が平滑面とされた定盤上に組付体を載置した後、この組付体を、定盤と共に薄いゴムシート等の加圧シートで被覆して、密閉し、次いで、加圧シート内の空気を真空ポンプ等で吸引して、加圧シート内を真空にすることによって、加圧シート内の組付体に対して、外部からの大気圧を作用せしめ、以て、２枚の面板と心材とを圧締する手法が、多く採用されている。このような圧締操作によれば、大気圧に基づく圧締圧力を各面板の全体に対して略均一に加えることが出来るからである。
【０００５】
ところが、かくの如き大気圧を利用する圧締操作では、組付体を被覆する加圧シートが、剛性に乏しく、容易に撓み変形するゴムシート等にて構成されているため、圧締操作の終了後において、各面板と心材との間に、それらの組付時に巻き込まれる空気の固まりが、比較的に大きな大きさをもって残存せしめられることが避けられなかった。それ故、そのような圧締操作を行った場合、各面板と心材との間における大きな空気の固まりの残存個所で接着不良が生じ、それによって、面板表面に、部分的な膨れが発生する恐れがあった。そして、そうなると、最終的に得られる発泡サンドイッチパネルにおいて、面板表面の見栄えが悪化するだけでなく、剛性や断熱性、防音性等の機能が低下する等の不具合が惹起される懸念さえもあった。また、このような不具合が生じた場合には、その補修作業や、目的とする発泡サンドイッチパネルの再製作が余儀なくされていたのである。
【０００６】
従って、上述の如き大気圧を利用する圧締操作を伴う従来の発泡サンドイッチパネルの製造手法では、信頼性の高い品質性能を有する発泡サンドイッチパネルを安定的に製造することが容易ではなかったのである。
【０００７】
なお、２枚の面板間に心材を挟み込んで、それらを組み付ける際に、例えば、面板の心材側とは反対側の面をローラ等にて押さえ付けて、各面板と心材との間に巻き込まれた空気の固まりを外部に押し出すことにより、それら各面板と心材との間に残存する空気の固まりに起因して生ずる上記の如き問題の解消を図ることも考えられる。然るに、単に、ローラ等によって、面板に押圧力を作用せしめるだけでは、接着剤中に気泡として保持された空気の固まりを消失乃至は小さく分散させることが出来ず、それ故に、そのような空気の固まりによって生ずる問題を完全に解決することが、到底、不可能であったのである。
【０００８】
また、前述の如き大気圧を利用する圧締操作に代えて、（１）上面が平滑面とされた基台上に組付体を載置した状態下で、かかる組付体の上に錘等を置いて、組付体に所定の荷重を負荷する操作や、（２）プレス装置を用いて、組付体をプレスする操作、或いは（３）クランプ等にて、組付体を両側から挟圧する操作等を行うことにより、２枚の面板と心材とを圧締することも、考えられる。
【０００９】
しかしながら、（１）の圧締操作を実施する場合、必要とされる圧締圧力を十分に得るのに錘の合計重量が極めて大きくなってしまうため、そのような大重量の錘の取扱性や圧締操作における作業性の悪化が不可避的に生ぜしめられることとなる。また、（２）の圧締操作を行う場合には、組付体が大型なものになると、それに応じて、大型のプレス装置が必要となって、プレス装置の設備費、ひいては目的とする発泡サンドイッチパネルの製造コストが高騰するといった問題が惹起される。更に、（３）の圧締操作を実施する場合、圧締されるべき組付体の大きさが、クランプにて挟圧可能な大きさのものに制限されてしまうため、製造可能な発泡サンドイッチパネルの大きさが限定されてしまうといった不具合が生ずることとなる。
【００１０】
【特許文献１】特開２００４−３３９７５８号公報
【発明の開示】
【発明が解決しようとする課題】
【００１１】
ここにおいて、本発明は、上述せる如き事情を背景にして為されたものであって、その解決課題とするところは、２枚の面板間に発泡体からなる心材が一体的に接着せしめられて構成された発泡サンドイッチパネルを製造するに際して、各面板と心材との間に介在せしめられた接着剤の硬化時に、各面板と心材とが、それらの間に残存せしめられた比較的に大きな空気の固まりが小さな固まりに分散せしめられるか若しくは消失されるように圧締せしめられて、かかる大きな空気の固まりの残存に起因して生ずる様々な問題が有利に解消せしめられ、以て、信頼性の高い機能と優れた品質とを有する発泡サンドイッチパネルが安定的に製造され得るようにした新規な手法を提供することにある。また、本発明は、そのような優れた品質性能を有する発泡サンドイッチパネルが、その全体の大きさに拘わらず、可及的に低いコストと優れた作業性とをもって、工業的に有利に製造され得る手法を提供することをも、その解決課題とするものである。
【課題を解決するための手段】
【００１２】
そして、本発明者は、前記せる二つの課題を解決するために鋭意研究した結果、特定の加圧パネルを複数用いて、それら複数の加圧パネルを対向位置せしめる一方、２枚の面板と心材とが接着剤を介して組み付けられてなる組付体を、対向位置せしめられた複数の加圧パネルの対向面間に挟んで配置せしめた状態下において、それら各加圧パネルを介して、組付体に加圧力を作用せしめることで、２枚の面板と心材とを各加圧パネルにて圧締する操作を行うことによって、また、組付体に加圧力を作用せしめる方法を特定することによって、前記二つの課題を何れも解決出来ることを見出した。そして、加圧パネルの構造等を更に特定することにより、本発明を完成するに至ったのである。
【００１３】
すなわち、本発明は、以下の発明から構成される。
＜１＞互いに対向位置せしめられた２枚の面板間に、発泡体からなる心材が配置されると共に、それら２枚の面板と心材との間に接着剤が介在せしめられてなる組付体を形成した後、かかる組付体の接着剤を硬化せしめることにより、該２枚の面板と該心材とが一体的に接着せしめられてなる発泡サンドイッチパネルを製造する方法において、（ａ）前記組付体における前記２枚の面板と実質的に同じか若しくはそれら各面板よりも大なる大きさと所定の厚さとを有する平板形態を呈し、且つ厚さ方向の少なくとも一方の面が、平面度が０．５ｍｍ以下の平滑な加圧面とされると共に、単位幅当たりの断面二次モーメントが１０００〜５００００ｍｍ4 ／ｍｍの範囲内の値とされた加圧パネルの複数を準備する工程と、（ｂ）該複数の加圧パネルのそれぞれを、前記平滑な加圧面同士において互いに上下に対向し、且つ、それら互いに対向する該加圧面同士の間に、前記組付体が、前記２枚の面板のそれぞれにおける前記心材側とは反対側の面の全面において、該加圧面に重ね合わされて位置せしめられるように、配置することにより、上下に対向位置する該加圧パネル同士の間に該組付体が挟まれた状態で、それら加圧パネルと組付体とが上下方向に積層されてなる積層構造体を形成する工程と、（ｃ）該積層構造体の上面を下方に押圧すると同時に、該積層構造体の下面を上方に押圧して、該積層構造体に対して、上下両側から加圧力を作用せしめることにより、かかる加圧力に基づいて、前記組付体における前記２枚の面板と前記心材とを、該組付体を挟んで上下両側に位置する前記加圧パネルにて圧締しつつ、前記接着剤の硬化を行う工程とを含むことを特徴とする発泡サンドイッチパネルの製造方法。
＜２＞前記組付体の複数と前記加圧パネルの複数とが、それぞれ一つずつ互い違いに位置せしめられ、且つ最上層と最下層とが該加圧パネルにてそれぞれ構成されるように、それら複数の組付体と複数の加圧パネルとを上下方向に積層して、前記積層構造体を形成するようにした上記＜１＞に記載の発泡サンドイッチパネルの製造方法。
＜３＞前記積層構造体に対して前記加圧力を作用せしめるのに先立って、複数の型鋼を該積層構造体の上面に接触配置すると共に、別の複数の型鋼を該積層構造体の下面に接触配置する一方、それら積層構造体の上面に接触配置された複数の型鋼と積層構造体の下面に接触配置された複数の型鋼のそれぞれにおける長さ方向の両側端部を、該積層構造体の上面や下面から側方にそれぞれ突出せしめ、更に、該積層構造体の上面に接触配置された複数の型鋼と、該積層構造体の下面に接触配置された複数の型鋼のうち、該積層構造体を挟んで上下方向に互いに対応位置せしめられた型鋼の端部同士の間に、該型鋼の端部に係合する係合部を備えた二つの雄ねじ部材が、ターンバックル本体の一端部と他端部とに各々螺合せしめられてなるターンバックル装置を、該上下方向に対応位置せしめられた型鋼の端部のそれぞれに対して、該二つの雄ねじ部材の各係合部を係合させた状態で配置し、その後、該ターンバックル装置に対する締付け操作を行って、該上下方向に対応位置せしめられた型鋼の端部のそれぞれに対して、それらが互いに接近せしめられる方向への引張力を作用せしめることにより、該積層構造体の上面を、該上面に接触配置された複数の型鋼にて下方に押圧すると同時に、該積層構造体の下面を、該下面に接触配置された複数の型鋼にて上方に押圧して、該積層構造体に対して、上下両側から前記加圧力を作用せしめるようにした上記＜１＞又は＜２＞に記載の発泡サンドイッチパネルの製造方法。
＜４＞前記加圧パネルが、２枚の面板間にハニカムコアが挟まれて一体的に接合されてなるハニカムパネルにて構成されている上記＜１＞〜＜３＞のうちの何れか一つに記載の発泡サンドイッチパネルの製造方法。
＜５＞前記ハニカムパネルにおける前記２枚の面板と前記ハニカムコアとが、所定の接着剤にて接着せしめられることにより、一体的に接合されている上記＜４＞に記載の発泡サンドイッチパネルの製造方法。
＜６＞前記ハニカムパネルにおける前記２枚の面板間の周縁部に枠材が配置され、且つ該枠材が、前記ハニカムコアと共に、該２枚の面板に対して一体的に接合されて、前記加圧パネルが構成されている上記＜４＞に記載の発泡サンドイッチパネルの製造方法。
＜７＞前記ハニカムパネルにおける前記２枚の面板と前記ハニカムコアと前記枠材とが、所定の接着剤にて接着せしめられることにより、一体的に接合されている上記＜６＞に記載の発泡サンドイッチパネルの製造方法。
＜８＞前記ハニカムパネルにおける前記２枚の面板間の周縁部に配置された前記枠材に対して、該ハニカムパネルを支持するための支持部が、該ハニカムパネルの側面から側方に突出するように設けられている上記＜６＞又は＜７＞に記載の発泡サンドイッチパネルの製造方法。
＜９＞前記ハニカムパネルが、アルミニウム材料又はアルミニウム合金材料を用いて形成されている上記＜４＞〜＜８＞のうちの何れか一つに記載の発泡サンドイッチパネルの製造方法。
【発明の効果】
【００１４】
すなわち、本発明に従う発泡サンドイッチパネルの製造方法にあっては、組付体の接着剤の硬化時に、組付体における２枚の面板のそれぞれの心材側とは反対側の全面が、加圧パネルの加圧面に重ね合わされた状態で、加圧力が、組付体に対して、その両側から、加圧パネルを介して作用せしめられて、かかる組付体の２枚の面板と心材とが、組付体の両側から、加圧パネルにて圧締せしめられるようになっている。そして、特に、そのような加圧パネルが、容易には撓み変形しない、十分に高い剛性を有して、構成されている。
【００１５】
それ故、このような本発明手法では、組付体に対する加圧力に基づく圧締圧力が、各加圧パネルから各面板の全面に対して、可及的に均一に作用せしめられるようになる。また、その際、加圧パネルが十分に高い剛性を有しているところから、各面板と心材との間に、比較的に大きな空気の固まりがあっても、そのような大きな空気の固まりが、加圧パネルから作用せしめられる圧締圧力により押潰されて、微小な空気の固まりとなるように分散せしめられる。その結果、組付体の各面板と心材との間に存在する大きな空気の固まりによって、各面板と心材との間に接着不良が生じて、面板表面に部分的な膨れが発生することが効果的に解消され得る。そして、それによって、最終的に得られる発泡サンドイッチパネルの外観が悪化したり、剛性や断熱性、防音性等の機能が低下したりするようなことが、未然に防止され得る。
【００１６】
しかも、本発明手法においては、各面板に重ね合わされる加圧パネルの加圧面の平面度が高く設定されているため、そのような加圧パネルから組付体に作用せしめられる圧締圧力によって、各面板の表面の平滑性が損なわれるようなことも、有利に防止され得る。
【００１７】
従って、かくの如き本発明に従う発泡サンドイッチパネルの製造方法によれば、信頼性の高い機能と優れた品質とを有する発泡サンドイッチパネルが、極めて安定的に製造され得ることとなるのである。
【００１８】
また、本発明に従う発泡サンドイッチパネルの製造方法において、組付体と加圧パネルとが積層されてなる積層構造体を形成した後、かかる積層構造体の上面に、複数の型鋼を、長さ方向の両端部が側方に突出せしめられた状態で接触配置すると共に、積層構造体の下面にも、別の複数の型鋼を、長さ方向の両端部が側方に突出せしめられた状態で接触配置して、それら複数の型鋼の端部のうち、上下方向に対応する端部同士の間に、ターンバックル装置をそれぞれ配置し、その後、このターンバックル装置に対する締付け操作を行うことにより、加圧パネルを介して、組付体に加圧力を作用せしめることで、２枚の面板と心材とに対する圧締操作を実施する場合には、例えば、組付体の上に錘等を載せたり、プレス装置を用いて、組付体をプレスしたり、或いはクランプにて、組付体を挟圧したりして、圧締操作を行う場合とは異なって、大重量の錘や高価なプレス装置等が何等必要とされることがなく、また、クランプの大きさによって、組付体や積層構造体の大きさが制限されることもないのである。
【００１９】
従って、このような本発明に従う発泡サンドイッチパネルの製造方法によれば、上述の如き優れた品質性能を有する発泡サンドイッチパネルが、その全体の大きさに拘わらず、可及的に低いコストと優れた作業性とをもって、工業的に有利に製造され得るのである。
【発明を実施するための最良の形態】
【００２０】
以下、本発明を更に具体的に明らかにするために、本発明の実施の形態について、図面を参照しつつ、詳細に説明することとする。
【００２１】
先ず、図１には、本発明手法に従って製造される発泡サンドイッチパネルの一例が、分解して、示されている。かかる図から明らかなように、発泡サンドイッチパネル１０は、矩形の平板形状を呈し、互いに上下方向に対向配置された２枚の面板１２，１４を有している。そして、そのような２枚の面板１２，１４間に、それらよりも厚肉の矩形板状の発泡体からなる心材１６が、挟まれて配置され、且つ２枚の面板１２，１４に対して接着されることにより、一体的に接合されて、構成されているのである。
【００２２】
なお、ここでは、上下２枚の面板１２，１４が、何れも、アルミニウム材料若しくはアルミニウム合金材料を用いて形成されている。また、心材１６は、例えば、発泡スチレンや発泡ウレタン、発泡フェノール等の樹脂発泡体からなっている。勿論、各面板１２，１４は、アルミニウムやその合金以外の金属材料や合成樹脂材料を用いて形成されていても良く、また、心材１６も、発泡体からなるものであれば、その種類が、特に限定されるものではない。更に、そのような２枚の面板１２，１４と心材１６とからなる発泡サンドイッチパネル１０の全体の大きさも、何等限定されるものではないところではあるが、ここでは、幅が０．６〜３ｍ程度で、長さが１〜１３ｍ程度とされている。
【００２３】
ところで、このような構造を有する発泡サンドイッチパネル１０を製造する際には、先ず、図２に示される如き平板形状を呈する組付体１８が、形成される。この組付体１８は、２枚の面板１２，１４と心材１６とが、発泡サンドイッチパネル１０での配置形態と同様に、心材１６の上面と下面とに対して、２枚の面板１２，１４を重ね合わせた配置形態をもって組み付けられてなるものであるが、それら２枚の面板１２，１４と心材１６との間には、接着剤２０が、所定の厚さを有する層状形態をもってそれぞれ介在せしめられている。なお、この接着剤２０は、その種類が何等限定されるものではなく、例えば、従来より公知のものの中から、面板１２，１４と心材１６の材質等に応じて適宜に選択されて使用される。即ち、この接着剤２０は、一液型と二液型の何れであっても良く、また、常温硬化型と加熱硬化型の何れのタイプであっても良いのである。
【００２４】
一方、かくして形成される組付体１８とは別個に、図３に示される如く、全体として、矩形平板形状を呈し、且つ組付体１８と実質的に同じ（組付体１８よりも、若干小さなものも含まれる）か若しくはそれよりも大なる大きさを有する加圧パネル２２が、準備される。そして、本実施形態手法では、図４に示されるように、準備された加圧パネル２２の複数（ここでは、６個）と前記組付体１８の複数（ここでは、５個）とが、上下方向において一つずつ交互に位置し、且つ互いに重ね合わされて、積層配置される。これによって、上下方向に対向位置せしめられた加圧パネル２２の対向面間に、組付体１８がそれぞれ挟まれた状態で、それら複数の加圧パネル２２と複数の組付体１８とが上下方向に積層されてなる積層構造体２３が形成される。その後、そのような積層構造体２３に対して、所定の加圧力が加えられることにより、各組付体１８における２枚の面板１２，１４と心材１６とに対して、かかる加圧力に基づく圧締圧力が、それら各組付体１８の上下にそれぞれ位置せしめられた加圧パネル２２を介して作用せしめられ、また、そのような状態下で、接着剤２０の硬化操作が行われるのである。
【００２５】
より具体的には、ここでは、加圧パネル２２として、従来より公知のハニカムパネルが準備される。即ち、図３から明らかなように、ここで準備される加圧パネル２２は、互いに所定距離を隔てて平行に配置された２本の縦枠材２４，２４と、それら２本の縦枠材２４，２４を、それらの両端部で相互に接続する２本の横枠材２６，２６とによって、全体として略口字状に組み立てられた枠体２８を有している。また、この枠体２８の内側には、上下方向に延びる多数のセルが水平方向に配列されてなる略蜂の巣状のハニカムコア３０が、収容配置されている。そして、そのような枠体２８とハニカムコア３０とに対して、それらを上下両側から挟むようにして、上面板３２と下面板３４とが重ね合わされ、一体的に接合されて、構成されている。
【００２６】
換言すれば、互いに対向位置せしめられた上面板３２と下面板３４との対向面間に、ハニカムコア３０が配置されると共に、かかる対向面間の周縁部に、２本の縦枠材２４，２４と２本の横枠材２６，２６とが、ハニカムコア３０を取り囲む状態で、略口状に組み付けられて、配置され、そして、それら上及び下面板３２，３４とハニカムコア３０と縦及び横枠材２４，２６とが一体的に接合されて、高強度特性と優れた使用耐久性とが具備せしめられてなる構造をもって、加圧パネル２２が、構成されているのである。なお、かかる加圧パネル２２の強度や耐久性を高めるために、縦枠材２４や横枠材２６を、上面板３２と下面板３４との対向面間の周縁部に加えて、その中間部に設けても良い。
【００２７】
また、このような加圧パネル２２においては、上及び下面板３２，３４とハニカムコア３０と縦及び横枠材２４，２６とが、全て、アルミニウム材料若しくはアルミニウム合金材料からなるアルミニウム材質のものにて構成されている。これによって、十分な軽量性が発揮され、また、目的とする発泡サンドイッチパネル１０の後述する製造工程において、例えば、接着剤２０を硬化せしめる等のために、前記組付体１８と共に加圧パネル２２を加熱する操作が実施されても、２枚の面板１２，１４がアルミニウム材質とされた組付体１８との熱膨張差が可及的に小さくされて、かかる熱膨張差に起因する各種の不具合の発生が、有利に防止され得るようになっている。更に、上及び下面板３２，３４とハニカムコア３０と縦及び横枠材２４，２６の一体的な接合が、接着剤を用いた接着により実現されているため、かかる一体接合がろう付け等によって実施されている場合とは異なって、溶接歪み等を生ぜしめることなく、有利に大型化が可能となっている。
【００２８】
更にまた、加圧パネル２２にあっては、その長さ方向に延びる２つの側面のそれぞれを構成する２本の縦枠材２４，２４の各外側面において、加圧パネル２２の長さ方向に所定間隔を隔てた二個所に、例えばアイボルトからなる支持部３６が、それぞれ一つずつ、アイボルトのアイ部分３８を側方に突出させた状態で、そのボルト部分にて各側面に螺入されて、取り付けられている。これによって、後述する如き複数の加圧パネル２２と複数の組付体１８の積層作業を行う際等に、支持部３６のアイ部分３８を利用して、加圧パネル２２をワイヤ等にて吊り下げつつ、移動したり、所望の位置に設置したりすることが出来、以て、かかる加圧パネル２２の取扱性の向上や、加圧パネル２２と組付体１８の積層作業における作業性の向上等が、有利に図られ得るようになる。なお、支持部３６は、加圧パネル２２を支持する構造をもって、加圧パネル２２の側面から側方に突出せしめられてなるものであれば、例示のアイボルト等にて構成されたものに、何等限定されるものではない。
【００２９】
また、このような加圧パネル２２においては、図４に示されるように、各組付体１８の上下両側に配置されて、それら各組付体１８と積層せしめられた状態下で、組付体１８の２枚の面板１２，１４のうち、下側に位置する面板１４の下面と重ね合わされる上面（上面板３２の上面）が、上側加圧面４０とされている一方、かかる組付体１８の上側に位置する面板１２の上面と重ね合わされる下面（下面板３４の下面）が、下側加圧面４２とされている。
【００３０】
そして、特に、そのような上側加圧面４０と下側加圧面４２のそれぞれの平面度が、何れも、０．５ｍｍ以下の値とされて、それら上側及び下側加圧面４０，４２が、それらの全面に対して十分に高い平滑性が具備せしめられた平滑面とされている。何故なら、加圧パネル２２の上側加圧面４０と下側加圧面４２の平面度が０．５ｍｍよりも大きな値とされている場合には、それら上側及び下側加圧面４０，４２が、目立った凹部や凸部を部分的に或いは全面に有する平滑性の低いものとなる。そうすると、図４に示される如き加圧パネル２２と組付体１８との積層状態下で、組付体１８の２枚の面板１２，１４と心材１６とに対して、加圧パネル２２を介して圧締圧力が作用せしめられる際に、加圧パネル２２の上側加圧面４０と下側加圧面４２とにそれぞれ重ね合わされる各面板１２，１４の心材１６側とは反対側の表面に対して、それら上側及び下側加圧面４０，４２の凹部や凸部に対応した凸部や凹部が形成されてしまい、それによって、各面板１２，１４の心材１６側とは反対側の表面の平滑性が大きく損なわれることとなるからである。
【００３１】
なお、この加圧パネル２２の上側加圧面４０と下側加圧面４２の平面度は、０．３ｍｍ以下の値とされていることが、より望ましい。また、ここで用いられる加圧パネル２２としては、上側加圧面４０や下側加圧面４２に、例えば、０．５ｍｍ以下の高さの波状の凹凸が短い波長で形成されてなるものは、たとえ、平面度が０．５ｍｍ以下であっても、平滑とは言えず、その点において除外される。
【００３２】
また、加圧パネル２２にあっては、単位幅当たりの断面二次モーメント：Ｉが１０００〜５００００ｍｍ4 ／ｍｍの範囲内の値とされている。この加圧パネル２２の単位幅当たりの断面二次モーメント：Ｉは、加圧パネル２２の剛性の大きさを示すものである。即ち、ここでは、加圧パネル２２の単位幅当たりの断面二次モーメント：Ｉが１０００〜５００００ｍｍ4 ／ｍｍの範囲内の値とされていることによって、加圧パネル２２の剛性の大きさが、特定の範囲内の大きさに設定されているのである。
【００３３】
なお、加圧パネル２２の単位幅当たりの断面二次モーメント：Ｉが、１０００ｍｍ4 ／ｍｍを下回る値とされていると、加圧パネル２２が、自重により容易に撓み変形するような剛性の小さなものとなる。そうすると、図４に示される如き加圧パネル２２と組付体１８との積層状態下で、組付体１８の２枚の面板１２，１４と心材１６とに対して、加圧パネル２２を介して圧締圧力が作用せしめられる際に、加圧パネル２２が変形し、それによって、圧締圧力が、各面板１２，１４と心材１６とに対して不均一に作用せしめられるようになる恐れがある。
【００３４】
一方、加圧パネル２２の単位幅当たりの断面二次モーメント：Ｉが、５００００ｍｍ4 ／ｍｍを越える値とされている場合には、図４に示される如き加圧パネル２２と組付体１８との積層状態下で、組付体１８の２枚の面板１２，１４と心材１６とに対して、加圧パネル２２を介して圧締圧力を作用せしめる上において、必要とされるよりも大きな剛性が、加圧パネル２２に付与されるようになる。そして、そのように大きな剛性を有する加圧パネル２２は、その製作に多大な費用が掛かるばかりでなく、厚さも過剰に大きなものとなる。そのため、使用される加圧パネル２２の単位幅当たりの断面二次モーメント：Ｉが５００００ｍｍ4 ／ｍｍを越える過大な値とされていると、目的とする発泡サンドイッチパネル１０の製作に際して余分なコストが掛かるといった不具合が生じる。また、組付体１８との積層高さが必然的に大きくなってしまい、そのために、組付体１８の各面板１２，１４と心材１６とに対して圧締圧力を作用させる装置や治具が大型化し、これによっても、コストが高騰せしめられる。また、それを回避するためには、積層される組付体１８の枚数を減らす必要が生じ、そうすると、組付体１８に対する圧締操作の作業効率が低下せしめられるといった不具合も、惹起される。
【００３５】
従って、図４に示される如くして行われる各組付体１８の２枚の面板１２，１４と心材１６とに対する圧締操作が、可及的に低いコストで、効率的且つ確実に実施されるように為すために、加圧パネル２２の単位幅当たりの断面二次モーメント：Ｉが１０００〜５００００ｍｍ4 ／ｍｍの範囲内の値とされていなけらればならないのである。なお、かかる加圧パネル２２の単位幅当たりの断面二次モーメント：Ｉのより好ましい範囲は、１５００〜２５０００ｍｍ4 ／ｍｍである。
【００３６】
また、本実施形態では、加圧パネル２２が、断面矩形状とされたハニカムパネルにて構成されているところから、かかる加圧パネル２２の単位幅当たりの断面二次モーメント：Ｉは、加圧パネル２２の幅：ｂ（ｍｍ）と加圧パネル２２の厚さ（高さ）：Ｈ（ｍｍ）と、心材（ハニカムコア３０）の厚さ（高さ）：ｈ（ｍｍ）とに基づいて、下記式（ア）にて算出される。
Ｉ＝ｂ（Ｈ3 −ｈ3 ）／１２ｂ    ・・・・・（ア）
【００３７】
従って、単位幅当たりの断面二次モーメント：Ｉの上記範囲内での所定の値を、上記式（ア）に代入すれば、組付体１８の圧締操作に使用されるのに必要な剛性を有する加圧パネル２２の全体の幅や厚さ、ハニカムコア３０の厚さや上及び下面板３２，３４の厚さ等が、適宜に決定されるのである。
【００３８】
また、ここでは、加圧パネル２２の上及び下面板３２，３４間に、縦枠材２４と横枠材２６の２本ずつが、ハニカムコア３０を取り囲むように配置されて、一体的に接着せしめられているが、それら各枠材２４，２６は、その高さが、加圧パネル２２に必要な断面二次モーメント：Ｉに見合った高さとなるように決定され、更に、その幅は、上及び下面板３２，３４に対して十分な接着幅が確保されるような幅、例えば３０〜６０ｍｍの範囲内の値とされる。
【００３９】
そして、前述せるように、かくの如き構成を有する加圧パネル２２の複数と組付体１８の複数とが、それぞれ一つずつ交互に位置せしめられ、且つ最下層と最上層とが加圧パネル２２にてそれぞれ構成されるように、上下方向に積層されて、積層構造体２３が形成されるのであるが、ここでは、そのような積層構造体２３を挟んで、その上側と下側のそれぞれに、複数（ここでは、６個）の型鋼４４が、積層構造体２３の長さ方向に互いに等間隔をおいて、その幅方向に平行に延びるように配置される。勿論、それら複数の型鋼４４を、積層構造体２３の幅方向に等間隔をおいて、その長さ方向に平行に延びるように配置しても良い。
【００４０】
すなわち、本実施形態においては、前述せる如くして、複数の組付体１８と複数の加圧パネル２２が形成乃至は準備される一方で、型鋼４４が、複数個（ここでは１２個）準備される。なお、この型鋼４４は、図５に示されるように、ウェブ４６の両端にフランジ４８ａ，４８ｂがそれぞれ一体形成された断面Ｉ字形状又はＨ字形状の鋼材からなり、加圧パネル２２の幅よりも所定寸法長い長さを有している（なお、型鋼４４が積層構造体２３の幅方向に平行に延びるように配置される場合には、かかる型鋼４４の長さが、加圧パネル２２の長さよりも所定寸法長い長さとされる）。また、かかる型鋼４４にあっては、長さ方向の両側端部における一方のフランジ４８ａに、切欠部５０，５０が設けられて、かかるフランジ４８ａの端部の切欠部５０，５０の形成部分が、狭幅部５２とされている。
【００４１】
そして、図４に示される如く、そのような複数の型鋼４４のうちの半分のものが、図示しない床面上や所定の基台の上面上に、それぞれのフランジ４８ｂにおいて接触せしめられた状態で、互いに一定の距離を隔てて、平行に延びるようにして、例えば左右に並列配置される。このとき、左端の列に配置された型鋼４４の狭幅部５２の左端縁から、右端の列に配置された型鋼４４の狭幅部５２の右端縁までの距離が、有利には、加圧パネル２２の長さと同じか又はそれよりも所定寸法だけ小さな値とされる。
【００４２】
その後、並列配置された複数の型鋼４４の各フランジ４８ａ上に、加圧パネル２２が、その下側加圧面４２において接触せしめられた状態で載置される。そしてまた、その上に、複数の組付体１８と複数の加圧パネル２２とが、それぞれ一つずつ交互に重ね合わされて、更に位置せしめられ、且つ最上部（最上層）に加圧パネル２２が位置せしめられるように、上下方向に積層される。これによって、並列配置された複数の型鋼４４の各フランジ４８ａ上に、積層構造体２３が形成される。換言すれば、複数の型鋼４４が、積層構造体２３の下面（最下層に位置する加圧パネル２２の下側加圧面４２）に接触配置されるのである。
【００４３】
なお、このとき、各組付体１８の各面板１２，１４における心材１６側とは反対側の面の全面が、各加圧パネル２２の上側加圧面４０や下側加圧面４２に接触せしめられるようにして、各組付体１８と各加圧パネル２２とが積層される。また、それら各組付体１８と各加圧パネル２２とが積層されてなる積層構造体２３の下面に接触配置された各型鋼４４は、長さ方向両端部におけるフランジ４８ａの狭幅部５２，５２が、積層構造体２３の下面から側方に、それぞれ突出位置せしめられるようにされる。更に、加圧パネル２２は、側面に設けられた各支持部３６のアイ部分３８において、ワイヤ等で吊り下げられ得るようになっていることで、組付体１８よりも重量が大きくされているものの、容易に取り扱われる。
【００４４】
そして、かくして並列配置された複数の型鋼４４の各フランジ４８ａ上に、積層構造体２３が形成されたら、積層構造体２３の上面（最上層に位置する加圧パネル２２の上側加圧面４０）に、先に準備された複数の型鋼４４のうちの残りのものが、それぞれのフランジ４８ａにおいて接触せしめられた状態で、互いに一定の距離を隔てて、平行に延びるように並列配置される。このとき、かかる積層構造体２３の上面と下面とにそれぞれ接触配置される各型鋼４４が、積層構造体２３を挟んで、上下に対応位置せしめられるようにされる。また、かかる積層構造体２３の上面側に配置される各型鋼４４にあっても、その長さ方向両端部におけるフランジ４８ａの狭幅部５２，５２が、積層構造体２３の上面から側方に、それぞれ突出位置せしめられる。これによって、積層構造体２３の上面側と下面側とに各々配置される複数の型鋼４４が、それぞれの長さ方向両端部におけるフランジ４８ａの狭幅部５２同士を、上下に対応位置せしめた状態とされるのである。
【００４５】
なお、ここでは、加圧パネル２２と組付体１８とが略同一の長さとされているため、積層構造体２３の上面側と下面側とに、型鋼４４が、互いに同じ数だけ配置されていたが、加圧パネル２２の長さが、組付体１８よりも長い場合には、積層構造体２３の最下層を構成する加圧パネル２２の組付体１８と重ね合わされていない長さ方向端部の下側のみに、型鋼４４を余分に配置して、かかる加圧パネル２２が、複数の型鋼４４上に安定的に位置せしめられるようにしても良い。
【００４６】
そして、その後、積層構造体２３を間に挟んで上下方向に対応位置せしめられた各型鋼４４におけるフランジ４８ａの狭幅部５２同士の間に、二つの雄ねじ部材５４，５６が螺合されてなるターンバックル装置５８が、それぞれ、一つずつ、配置される。また、このターンバックル装置５８は、その締付け操作（回転操作）に基づいて、二つの雄ねじ部材５４，５６との間で構成されるねじ送り機構により、それら二つの雄ねじ部材５４，５６が互いに接近移動せしめられ得るように位置せしめられる。
【００４７】
すなわち、このターンバックル装置５８は、全体として、長手の枠体形状を呈し、その長さ方向の一端部に右雌ねじ孔６０が設けられる一方、他端部に左雌ねじ孔６２が設けられたターンバックル本体５９を有している。また、かかるターンバックル本体５９の右雌ねじ孔６０には、一つの雄ねじ部材５４が、その一端部に設けられた右雄ねじ部６４において螺合されている一方、左雌ねじ孔６２には、別の一つの雄ねじ部材５６が、その一端部に設けられた左雄ねじ部６６において螺合されている。更に、それら各雄ねじ部材５４，５６の他端部には、鉤形状を呈する、係合部としての一対の係合爪６８，６８が、それぞれ設けられている。
【００４８】
そして、このようなターンバックル装置５８が、積層構造体２３を間に挟んで上下方向に対応位置せしめられた各型鋼４４におけるフランジ４８ａの狭幅部５２同士の間において、上下方向に延びるように配置されて、各雄ねじ部材５４，５６の他端部に設けられた一対の係合爪６８，６８が、各型鋼４４のフランジ４８ａの狭幅部５２における積層構造体２３側とは反対側の面に対して、それぞれ回転不能に係合して、位置せしめられる。つまり、ターンバックル装置５８が、上下方向に対応位置せしめられた各型鋼４４におけるフランジ４８ａの狭幅部５２同士を相互に連結するように配置されるのである。
【００４９】
そして、その後、各ターンバックル装置５８に対する締付け操作、つまり、二つの雄ねじ部材５４，５６を右雌ねじ孔６０と左雌ねじ孔６２とにそれぞれ螺入させるように、各ターンバックル本体５９を回転させる操作が行われる。これにより、前記ねじ送り機構にて、各ターンバックル装置５８の二つの雄ねじ部材５４，５６が相互に接近移動せしめられて、それら各雄ねじ部材５４，５６が各々係合せしめられた、上下に対応位置する二つの型鋼４４，４４の各フランジ４８ａの狭幅部５２に対して、互いの接近方向への引張力が作用せしめられる。以て、積層構造体２３の上面が、かかる上面側に配置された複数の型鋼４４にて、下方に押圧されると同時に、その下面が、かかる下面側に配置された複数の型鋼４４にて上方に押圧される。
【００５０】
かくして、積層構造体２３に対して、上下両側から加圧力が作用せしめられるようになる。そして、そのような加圧力に基づいて、積層構造体２３を構成する複数の加圧パネル２２と複数の組付体１８のうち、各組付体１８の２枚の面板１２，１４と心材１６とが、それらを上下両側から挟んで位置せしめられた加圧パネル２２のそれぞれにて、圧締せしめられる。つまり、上述の如きターンバックル装置５８の回転操作（締付け操作）によって、積層構造体２３を構成する複数の組付体１８のそれぞれに対して、圧締圧力が、それら各組付体１８を挟んで上下両側に位置せしめられた各加圧パネル２２を介して作用せしめられるようになるのである。
【００５１】
なお、このような圧締操作を行う場合、積層構造体２３の上面側と下面側とにそれぞれ配置された型鋼４４の間隔、つまりターンバックル装置５８の配置間隔が特に限定されるものではないが、かかる配置間隔は３０〜５０ｃｍの範囲内の値とされていることが望ましい。何故なら、ターンバックル装置５８（型鋼４４）の配置間隔が５０ｃｍを越えるような場合には、かかる配置間隔が広過ぎるため、各組付体１８の２枚の面板１２，１４の一部分のみに、大きな圧締圧力が加えられないようにする上で、加圧パネル２２の剛性を、より大きく為す必要が生じる。そうすると、加圧パネル２２の厚さや重量が必然的に大きくなって、加圧パネル２２の製作コストが高騰するばかりでなく、その取扱性が低下して、圧締操作における作業性も低下するといった問題が惹起されるからである。一方、ターンバックル装置５８（型鋼４４）が３０ｃｍを下回る間隔で配置される場合には、ターンバックル装置５８（型鋼４４）の使用数が過剰に多くなり、その分だけ、コストの高騰や作業性の悪化が惹起されるからである。なお、ターンバックル装置５８（型鋼４４）の配置間隔が、隣り合う型鋼４４のフランジ４８同士が重なり合うことのないような大きさとされることは言うまでもないところである。
【００５２】
そして、本圧締操作の実施に際して、ターンバックル装置５８（型鋼４４）の配置間隔：Ｌ（ｃｍ）を、上記の好適な配置間隔とするには、ターンバックル装置５８（型鋼４４）の使用数：ｎ（本）（但し、ターンバックル装置５８については、積層構造体２３の幅方向一方側のみにおいて使用される数であり、且つ型鋼４４については、積層構造体２３の上面側と下面側の何れか一方の面側のみにおいて使用される数である。）が、組付体１８の長さ：ａ（ｃｍ）に応じて、適宜に決定されることとなる。つまり、好ましくは、下記式（イ）において、Ｌの値が３０〜５０の範囲内の値となるように、ｎの値が決定されるのである。
Ｌ＝ａ／（ｎ−１）    ・・・・・（イ）
【００５３】
また、前述せるように、本圧締操作では、ターンバックル装置５８の回転操作により、圧締圧力が、各加圧パネル２２を介して、各組付体１８に作用せしめられるが、この圧締圧力は、好適には０．０３〜０．１１ＭＰａの範囲内の値とされる。何故なら、圧締圧力が０．０３ＭＰａよりも小さいと、各組付体１８における２枚の面板１２，１４や加圧パネル２２の上及び下面板３２，３４に歪みがある場合に、圧締圧力にて、そのような歪みを修正することが困難であるため、目的とする発泡サンドイッチパネル１０の平滑性が低下する恐れが生じ、また、接着剤２０の厚さの均一化も難しくなるからである。一方、圧締圧力が０．１１ＭＰａよりも大きい場合には、そのように過剰に大きな圧締圧力にて、型鋼４４が、大きく撓み変形することのないように、型鋼４４の剛性をより大きくする必要が生じ、そうすると、型鋼４４の重量が大きくなって、その取扱性が低下するだけでなく、そのような型鋼４４が上面側に配置される加圧パネル２２を傷付ける懸念さえもあるからである。
【００５４】
そして、上記の如き範囲内の圧締圧力を、ターンバックル装置５８の回転操作により、各加圧パネル２２を介して、各組付体１８に作用せしめるには、ターンバックル装置５８に掛けるべきトルク：Ｔ（Ｎ・ｍ）は、例えば、下記式（ウ）によって求められる。
Ｔ＝α×ａ×ｂ×ｐ／ｎ    ・・・・・（ウ）
〔但し、ａ（ｃｍ）：組付体１８の長さ、ｂ（ｃｍ）：組付体１８の幅、ｐ（Ｍ          Ｐａ）：圧締圧力、ｎ（本）：ターンバックル装置５８の本数、α（ｍ）：タ          ーンバックル５８の種類によって決まる係数で、予め、トルクレンチの目盛り          と軸力（即ち、ターンバックル装置５８の回転操作によって生ずる引張力）と          の関係を測定して決定される数値である〕
【００５５】
また、本圧締操作において使用される加圧パネル２２は、前述せる如く、単位幅当たりの断面二次モーメント：Ｉが１０００〜５００００ｍｍ4 ／ｍの範囲内の値とされて、容易に撓み変形しない十分な剛性が具備せしめられている。そのため、積層構造体２３の上面側や下面側に配置される型鋼４４については、ターンバックル装置５８の回転操作に伴って作用せしめられる引張力によって、多少の撓みが生ずることが許容される。
【００５６】
従って、このような型鋼４４にあっては、例えば、型鋼４４を梁と見なし、ターンバックル装置５８の回転操作によって生ずる引張力にて型鋼４４が撓み変形した際に、加圧パネル２２の幅方向両端部のみに反力が生ずると仮定した４点曲げにおける最大撓みが、好ましくは０．５ｍｍ以下、より好ましくは０．３ｍｍ以下となるような横断面寸法を有するように構成されていることが、望ましい。なお、このような型鋼４４の横断面寸法は、好ましくは、型鋼４４が例示の断面Ｉ字形状又はＨ字形状の鋼材からなる場合、ＪＩＳ  Ｇ  ３１９２「熱間圧延鋼の形状・質量及びその許容差」に記載される呼称寸法（高さ×辺）が、１５０〜３５０ｍｍ×７５〜２００ｍｍの範囲内の値とされる。
【００５７】
また、かかる型鋼４４が、上記の如き範囲内最大撓みとなるような横断面寸法を有していても、加圧パネル２２の幅が、組付体１８よりも過剰に大きい場合には、ターンバックル装置５８の回転操作に伴って作用せしめられる引張力によって、型鋼４４の撓みが大きくなり過ぎる傾向がある。それ故、そのような問題を回避する上で、加圧パネル２２の幅は、組付体１８の最大幅よりも２００ｍｍ以下の範囲内において大きくされていることが望ましい。また、組付体１８の最大幅よりも大きくされた加圧パネル２２の幅と、組付体１８の最大幅との差が余りに小さいと、組付体１８の各面板１２，１４の全面が、加圧パネル２２の上及び下面板３２，３４と重ね合わされるように、組付体１８と加圧パネル２２とを積層することが容易でなくなるため、加圧パネル２２の幅は、組付体１８の最大幅よりも５０ｍｍ以上大きくされていることが、好ましい。なお、当然のことながら、各型鋼４４が、積層構造体２３の上面側と下面側とにおいて、加圧パネル２２の長さ方向に平行に延びるように配置される場合には、加圧パネル２２の長さが、組付体１８の最大長さよりも５０〜２００ｍｍの範囲内において大きくされていることが、好ましいのである。
【００５８】
そうして、かくの如き各組付体１８に対する圧締操作と共に、それら各組付体２０の接着剤２０の硬化操作が同時に行われる。そして、かかる接着剤２０が硬化せしめられた後、各ターンバックル装置５８を緩める操作（ターンバックル本体５９を締付け時とは反対方向に回転させる操作）が行われることで、圧締圧力が解消されて、積層構造体２３が解体せしめられることにより、各組付体１８の２枚の面板１２，１４と心材１６とが一体的に接着せしめられた、目的とする発泡サンドイッチパネル１０が得られるのである。
【００５９】
なお、かくの如き圧締操作と同時に行われる接着剤２０の硬化操作は、接着剤２０の種類に応じた適切な操作によって、実施される。つまり、例えば、接着剤２０が常温硬化型のものである場合には、各組付体の２枚の面板１２，１４と心材１６とに対して上述の如き圧締圧力を作用せしめた状態のままで、それらを、所定の時間の間、常温で放置する操作が行われる。
【００６０】
また、接着剤２０が加熱硬化型である場合には、例えば、積層構造体２３を断熱性を有するテント等で覆うか、又は断熱性を有する養生室内で、積層構造体２３を形成した後、それらテント内や養生室内に、蒸気等で熱交換した熱風や、或いは熱風発生装置やジェットヒータ等によって発生させた熱風を供給せしめて、積層構造体２３の全体を加熱する操作が行われるか、或いは、積層構造体２３の内部に面状発熱体を挿入して、積層構造体２３の全体を加熱する操作が行われる。なお、ここでは、加圧パネル２２がアルミハニカムパネルにて構成されていることにより、組付体１８よりも容易に加熱されるようになっているため、上記のようにして、積層構造体２３の全体を加熱する場合には、加圧パネル２２により、各組付体１８の全体への熱伝達が有利に促進され得、以て、接着剤２０の硬化時間の短縮化が十分に図られ得るばかりでなく、最終的に得られる発泡サンドイッチパネル１０において、歪み発生が効果的に抑制され得るようになる。
【００６１】
このように、本実施形態においては、前述せる如き十分な剛性を有する加圧パネル２２の上側及び下側加圧面３２，３４が、組付体１８の２枚の面板１２，１４の心材１６側とは反対側の全面に接触せしめられて、重ね合わされた状態下において、組付体１８に対する圧締操作が行われるようになっているところから、そのような圧締操作において、圧締圧力が、十分な剛性を有する加圧パネル２２から、組付体１８の２枚の面板１２，１４の全面に対して、略均一に作用せしめられるようになる。
【００６２】
それ故、かかる本実施形態手法では、組付体１８の各面板１２，１４と心材１６との間に大きな空気の固まりがあっても、加圧パネル２２から作用せしめられる圧締圧力により、そのような大きな空気の固まりが押し潰されて、微小な空気の固まりとなるように分散せしめられる。そして、それにより、組付体１８の各面板１２，１４と心材１６との間に存在する空気の固まりに起因して、各面板１２，１４の表面に部分的な膨れが生ずるようなことが、各面板１２，１４と心材１６との間の接着力にて効果的に抑制され得、以て、かかる各面板１２，１４表面の部分的な膨れによって、発泡サンドイッチパネル１０の外観の悪化や、剛性、断熱性、防音性等の機能の低下等が生ずることが、未然に防止され得る。
【００６３】
しかも、本実施形態においては、各加圧パネル２２の上側及び下側加圧面３２，３４が、平面度の小さな平滑面とされているため、それら上側及び下側加圧面３２，３４に重ね合わされる各組付体１８の２枚の面板１２，１４が、圧締圧力によって、平滑性が損なわれるようなことも、有利に防止され得る。
【００６４】
従って、かくの如き本実施形態手法によれば、信頼性の高い機能と優れた品質とを有する発泡サンドイッチパネル１０が、極めて安定的に製造され得ることとなるのである。
【００６５】
また、本実施形態では、複数の組付体１８が複数の加圧パネル２２と積層された状態で、それら複数の組付体１８に対する圧締操作が同時に行われるようになっているため、目的とする発泡サンドイッチパネル１０の複数が、一挙に且つ効率的に得られ、それによって、発泡サンドイッチパネル１０の生産性の向上が、極めて有利に図られ得る。
【００６６】
さらに、本実施形態においては、加圧パネル２２が、軽量で且つ高強度特性を有し、しかも、十分な剛性と高い平面度が比較的に容易に実現可能なアルミハニカムパネルにて構成されているところから、目的とする発泡サンドイッチパネル１０の製造作業における作業性が効果的に高められ得ると共に、所望の品質性能を有する発泡サンドイッチパネル１０が、容易に且つ確実に得られることとなる。
【００６７】
更にまた、本実施形態手法では、積層構造体２３の上面側と下面側とに、各々上下方向に対応して配置された複数の型鋼４４の互いに対応する端部同士のそれぞれが、ターンバックル装置５８にて連結されて、それら端部同士が、かかるターンバックル装置５８の回転操作にて引張せしめられることにより、各組付体１８に対して圧締圧力が作用せしめられるようになっているところから、かかる圧締圧力を得るために、例えば、プレス装置等の大がかりで高価な装置や、極めて大きな重量を有する錘等を何等用いる必要がなく、それによって、可及的に低いコストと優れた作業性とをもって、目的とする発泡サンドイッチパネル１０が、工業的に有利に製造され得るのである。
【００６８】
ところで、上記せる実施形態では、加圧パネル２２がハニカムパネルにて構成されていたが、この加圧パネル２２は、組付体１８の２枚の面板１２，１４と実質的に同じか若しくはそれよりも大なる大きさと所定の厚さとを有する平板形態を呈し、且つ単位幅当たりの断面二次モーメント：Ｉの値や平面度が、前記せる特定の範囲内の値とされてなるものであれば、その構造が、特に限定されるものではない。
【００６９】
すなわち、加圧パネル２２としては、上記の構成を有するものであれば、アルミニウム板やアルミニウム合金板、鋼板、或いはその他の金属板、更にはハニカムパネル以外のサンドイッチパネルやパーティクルボード、ベニヤ合板等が、適宜に採用され得る。なお、加圧パネル２２をハニカムパネルにて構成する場合には、枠体２８を省略しても良い。
【００７０】
また、積層構造体２３に対して、その上下両側から加圧力を作用せしめて、各組付体１８を各加圧パネル２２にて圧締させるには、例示のターンバックル装置５８を用いる方法以外に、各種公知の手法が採用され得る。
【００７１】
なお、例示の手法により、組付体１８を圧締する場合には、積層構造体２３の上面側や下面側に配置される型鋼４４は、Ｉ型鋼やＨ型鋼に、何等限定されるものではない。
【００７２】
さらに、積層構造体２３を構成する組付体１８と加圧パネル２２のそれぞれの積層個数は、組付体１８や加圧パネル２２の厚さ等に応じて適宜に変更されるものであることは、言うまでもないところである。
【００７３】
更にまた、積層構造体２３の最上層に位置せしめられる加圧パネル２２の上面板３２や、最下層に位置せしめられる加圧パネル２２の下面板３４は、平面度が０．５ｍｍを越える値とされていても良い。
【００７４】
また、組付体１８の形成に際しては、例示の如く、２枚の面板１２，１４の大きさ（目的とする発泡サンドイッチパネル１０の大きさ）と同じ大きさの心材１６を、それら２枚の面板１２，１４間に配置して、組付体１８を形成する方法の他、例えば、２枚の面板１２，１４よりも大きな心材１６を準備し、これを２枚の面板１２，１４間に配置した後や接着剤２０の硬化後、或いは各面板１２，１４間に配置する前等に、各面板１２，１４と同じ大きさにカットして、組付体１８を形成する方法、或いは２枚の面板１２，１４よりも小さな心材１６を複数準備し、それら複数の心材１６を、所定寸法にカット（カットするタイミングは上記と同じ）して、或いはカットせずに、２枚の面板１２，１４間に並べて配置して、組付体１８を形成する方法等が、採用され得る。なお、このような組付体１８の形成方法は、心材１６の大きさや各面板１２，１４の大きさ（目的とする発泡サンドイッチパネル１０の大きさ）等に基づいて、適宜に選択されることとなる。
【００７５】
加えて、本発明手法は、発泡サンドイッチパネルの製造方法のみならず、例えば、２枚の面板間に、ハニカムコアからなる心材やハニカムコア以外のものからなる心材がそれぞれ配置されて、それらが一体的に接着されてなるサンドイッチパネルの製造方法にも、有利に適用され得る。
【００７６】
その他、本発明は、各種の形態において実施され得るものであって、当業者の知識に基づいて採用される本発明についての種々なる変更、修正、改良に係る各種の実施の形態が、何れも、本発明の趣旨を逸脱しない限りにおいて、本発明の範疇に属するものであることが、理解されるべきである。
【実施例】
【００７７】
以下に、本発明の幾つかの実施例を示し、本発明の特徴を更に明確にすることとするが、本発明が、そのような実施例の記載によって、何等の制約をも受けるものでないことは、言うまでもないところである。
【００７８】
先ず、厚さが０．８ｍｍで、幅と長さとが下記表１に示される如き寸法（目的とする発泡サンドイッチパネルと同じ寸法）とされた、アルミニウム合金板（ＪＩＳ  Ｈ  ４０００  Ａ５０５２Ｐ−Ｈ３４）製のカラーアルミやベアアルミからなる面板の多数と、幅：９１０ｍｍ、長さ：１８２０ｍｍで、厚さが下記表１に示される如き寸法とされた、発泡スチレン製若しくは発泡フェノール製の心材の多数と、２液型エポキシ系接着剤の所定量と、２液型ウレタン系接着剤の所定量と、１液型変性シリコーン系接着剤の所定量とを、それぞれ準備した。
【００７９】
そして、それら準備された面板と心材と接着剤とを、下記表１に示される如き９種類の組合せにより用いて、互いに対向位置せしめられた２枚の面板間に心材が配置されると共に、それら２枚の面板と心材との間に接着剤が介在せしめられて、組み付けられた、図２に示される構造を有する９種類の組付体Ａ〜Ｉを、それぞれ複数個ずつ作製した。なお、心材は、各面板の大きさに応じて、１枚又は複数枚のものをそれぞれ使用し、各面板の寸法より大きくなる部分についてはカットして、２枚の面板間に配置した。また、接着剤は、ロールコータを用いて、心材の上下両面同時に、３００ｇ／ｍ2 の塗布量で塗布した。
【００８０】
【表１】
2006213037.tif 000003
【００８１】
また、かくして作製された９種類の組付体Ａ〜Ｉとは別に、複数の加圧パネルと、複数の型鋼と、複数のターンバックル装置とを準備した。ここで、加圧パネルとしては、アルミニウム合金板（ＪＩＳ  Ｈ  ４０００  Ａ３００４Ｐ−Ｈ３２）製で、厚さ：２ｍｍの２枚の面板間に、厚さ：０．０７６ｍｍのアルミニウム合金はく（Ａ３００３−Ｈ１９）製で、厚さ（高さ）：４０ｍｍ、セルサイズ：１２．７ｍｍのハニカムコアと、アルミニウム合金押出形材（ＪＩＳ  Ｈ  ４１００  Ａ６０６３Ｓ−Ｔ５）製で、高さ：４０ｍｍ、幅：４０ｍｍの矩形断面押出形材からなる枠材とが、図３に示される如き構造において組み付けられて、一体的に接着せしめられて作製されたハニカムパネルを、準備した。このハニカムパネルからなる加圧パネルの寸法は、厚さ（高さ）：４４ｍｍ、幅：２８００ｍｍ、長さ：１１０００ｍｍとした。なお、この加圧パネルの単位当たりの断面二次モーメント：Ｉは、前記せる（ア）の式により求めたところ、１７６５ｍｍ4 ／ｍｍであった。また、かかる加圧パネルの上下両面（表面）の平面度は、０．２ｍｍであった。この平面度は、加圧パネルの表面に、長さ３ｍの直尺を接触位置せしめた状態下で、それら加圧パネルの表面と直尺との間に形成される隙間の大きさ（面板と直尺との対向面間の距離）の最大値によって決定した。更に、型鋼としては、フランジ幅：１２５ｍｍ、高さ：２５０ｍｍ、長さ：３１００ｍｍのＨ型鋼を準備した。また、ターンバックル装置としては、図４に示される如き構造を有するものを準備した。
【００８２】
そして、上記の如くして作製された９種類の組付体Ａ〜Ｉのうち、組付体Ａの５個と、それらとは別に準備された加圧パネルの６個と、型鋼の３０本と、ターンバックル装置の３０個とを用い、先ず、１５本の型鋼を、略３５ｃｍ間隔で、互いに平行に延びるように、並列配置した。
【００８３】
次いで、図４と同様な状態となるように、並列配置された１５本の型鋼の各フランジ上に、６個の加圧パネルと５個の組付体Ａとを、上下方向に積層配置して、積層構造体を形成した後、残りの１５本の型鋼を、積層構造体の上面側に配置し、その後、積層構造体の上面側と下面側とにそれぞれ配置された型鋼のうち、上下方向に対応するものの端部同士を、３０個のターンバックル装置にて、それぞれ連結した。
【００８４】
その後、ターンバックル装置を、トルクレンチにより、９０Ｎ・ｍのトルクで回転操作して、５個の組付体Ａのそれぞれに対して、０．０５ＭＰａの圧締圧力を作用せしめ、また、このような圧締圧力を各組付体Ａに作用させたままの状態で、室温において１４時間放置して、接着剤を硬化せしめた。これにより、目的とする発泡サンドイッチパネルＡを、本発明手法に従って、５個同時に得た。
【００８５】
そして、かくして得られた５個の発泡サンドイッチパネルＡのそれぞれにおける上面板と下面板での部分的な膨れの有無を視認により調べた後、上面板と下面板とを心材から剥離して、部分的な膨れの発生原因となる空気の固まりの痕跡の有無を視認により調べた。その結果、上面板と下面板での部分的な膨れが無く、また、そのような部分的膨れの発生原因となる空気の固まりの痕跡も無いことが、確認された。更に、各発泡サンドイッチパネルＡにおける２枚の面板の平面性状を、それぞれ目視により調べたところ、圧締しながらの接着前（組付体Ａ）に対して、各面板の歪みが良く修正され、また、複数枚並べた心材の継ぎ目が目立たず、十分な平面性が確保されていることが、認められた。
【００８６】
また、それとは別に、前記の如くして作製された９種類の組付体Ａ〜Ｉのうち、組付体Ａを除く、残りの８種類の組付体Ｂ〜Ｉの５個ずつを用い、５個の組付体Ａを用いて５個の発泡サンドイッチパネルＡを作製した上記の手法と同様な手法により、８種類の組付体Ｂ〜Ｉのそれぞれからなる８種類の発泡サンドイッチパネルＢ〜Ｉを、本発明手法に従って、各々５個ずつ作製した。
【００８７】
その後、かくして５個ずつ作製された８種類の発泡サンドイッチパネルＢ〜Ｉのそれぞれについて、上面板と下面板での部分的な膨れの有無を視認により調べた後、上面板と下面板とを心材から剥離して、部分的な膨れの発生原因となる空気の固まりの痕跡の有無を視認により調べた。その結果、８種類の発泡サンドイッチパネルＢ〜Ｉの何れにおいても、上面板と下面板での部分的な膨れが無く、また、そのような部分的膨れの発生原因となる空気の固まりの痕跡も無いことが、確認された。更に、それら８種類の発泡サンドイッチパネルＢ〜Ｉのそれぞれにおける２枚の面板の平面性状を、それぞれ目視により調べたところ、何れも、圧締しながらの接着前（組付体Ｂ〜Ｉ）に対して、各面板の歪みが良く修正され、また、複数枚並べた心材の継ぎ目が目立たず、十分な平面性が確保されていることが、認められた。
【００８８】
一方、比較のために、前記９種類の発泡サンドイッチパネルＡ〜Ｉの作製に用いられた加圧パネルと材質、構造及び平面度が同一とされたハニカムパネルではあるものの、各面板の厚さが２ｍｍ、ハニカムコア及び枠材の厚さ乃至は高さが２８ｍｍとされて、前記せる（ア）の式により求めた単位当たりの断面二次モーメント：Ｉが９０１ｍｍ4 ／ｍｍで、本発明の規定範囲外の値とされた加圧パネルを複数個準備した。そして、この加圧パネルの６個と、５個の組付体Ａとを用いて、上記５個の発泡サンドイッチパネルＡを作製する際と同様な手法により、発泡サンドイッチパネルＪを、５個同時に得た。
【００８９】
その後、かくして作製された５個の発泡サンドイッチパネルＪのそれぞれについて、上面板と下面板での部分的な膨れの有無を視認により調べたところ、全てのパネルについて、軽度の部分的な膨れが認められた。また、上面板と下面板とを心材から剥離して、部分的な膨れの発生原因となる空気の固まりの痕跡の有無を視認により調べた結果、全てのものにおいて、僅かながらではあるものの、空気の固まりの痕跡が認められた。
【００９０】
また、それとは別に、５個の組付体Ａを用い、これら５個の組付体Ａを互いに積層配置すると共に、その最下層の組付体Ａの下側と最上層の組付体Ａの上側のみに、前記９種類の発泡サンドイッチパネルＡ〜Ｉの作製に用いられた加圧パネルと同じ加圧パネルをそれぞれ配置して、積層構造体を形成する以外は、上記の如くして、５個の発泡サンドイッチパネルＡを作製する際と同様な手法により、発泡サンドイッチパネルＫを、５個同時に得た。
【００９１】
さらに、組付体Ａの１個を用い、これを定盤上に載置した後、それら組付体Ａと定盤とを、共にトラックシートからなる加圧シートで覆った。次いで、加圧シートの周囲をクランプで密閉した後、加圧シート内部の空気を真空ポンプで吸引して、定盤と加圧シート間の圧力を５０ｋＰａとして、組付体Ａに圧締圧力を作用せしめた。そして、そのような圧締圧力を作用させたままの状態で、組付体Ａを１４時間放置して、組付体Ａの接着剤を硬化させた。かくして、本発明手法とは異なる手法により、目的とする発泡サンドイッチパネルＬを得た。
【００９２】
更にまた、組付体Ａの５個を用い、これらを上下に積層せしめた状態で、プレス装置にセットして、それら５個の組付体Ａに対して、０．０５ＭＰａのプレス圧力を作用せしめることにより、各組付体Ａを圧締せしめた。そして、そのような圧締圧力を作用させたままの状態で、１４時間放置して、各組付体Ａの接着剤を硬化させた。かくして、本発明手法とは異なる手法により、発泡サンドイッチパネルＭを５個同時に得た。
【００９３】
そして、本発明手法とは異なる手法にて各々作製された３種類の発泡サンドイッチパネルＫ〜Ｍのそれぞれについて、上面板と下面板での部分的な膨れの有無を視認により調べたところ、全てのものにおいて、そのような部分的な膨れが存在することが認められた。また、上面板と下面板とを心材から剥離して、部分的な膨れの発生原因となる空気の固まりの痕跡の有無を視認により調べた結果、全てのものにおいて、かかる空気の固まりの痕跡が存在することも、認められた。
【００９４】
このような本発明手法とは圧締方法や使用される加圧パネルの単位幅当たりの断面二次モーメントが異なる手法にて各々作製された４種類の発泡サンドイッチパネルＪ〜Ｍの観察結果と、前述せる如き本発明手法に従って作製された９種類の発泡サンドイッチパネルＡ〜Ｉの観察結果とから、本発明手法に従う発泡サンドイッチパネルの製造方法を実施することによって、初めて、優れた機能と品質とを有する発泡サンドイッチパネルが確実に製造され得ることが、明確に認識され得るのである。
【図面の簡単な説明】
【００９５】
【図１】本発明手法に従って製造された発泡サンドイッチパネルの一例を示す分解斜視説明図である。
【図２】本発明手法に従って発泡サンドイッチパネルを製造するのに形成される組付体の一例の要部を拡大して示す縦断面説明図である。
【図３】本発明手法に従って発泡サンドイッチパネルを製造するのに準備される加圧パネルの一例を示す一部分解斜視説明図である。
【図４】本発明手法に従って発泡サンドイッチパネルを製造する工程の一例を示す説明図であって、複数の組付体と複数の加圧パネルとにて形成された積層構造体に対して、加圧力を作用せしめ得るように準備された状態を示している。
【図５】図４に示された一工程例において使用される型鋼の要部を拡大して示す斜視説明図である。
【符号の説明】
【００９６】
１０  発泡サンドイッチパネル          １２，１４  面板
１６  心材                            １８  組付体
２０  接着剤                          ２２  加圧パネル
２３  積層構造体                      ２４  縦枠材
２６  横枠材                          ３６  支持部
４０  上側加圧面                      ４２  下側加圧面
４４  型鋼                            ５４，５６  雄ねじ部材
５８  ターンバックル装置              ５９  ターンバックル本体
６８  係合爪
【図１】
2006213037.tif 000004
【図２】
2006213037.tif 000005
【図３】
2006213037.tif 000006
【図４】
2006213037.tif 000007
【図５】
2006213037.tif 000008